КЕРАМИЧЕСКАЯ МАССА ДЛЯ ИЗГОТОВЛЕНИЯ ПУГОВИЦ
CERAMIC MIXTURE FOR MAKING BUTTONS

Изобретение относится к составам керамических масс, которые могут быть использованы для изготовления пуговиц.
Известна керамическая масса, содержащая, мас.%: каолин 0-70,0; керамический бой 0-15,0; глинистый песок - остальное [1].
Задача изобретения состоит в повышении прочности пуговиц, полученных из керамической массы.
Технический результат достигается тем, что керамическая масса для изготовления пуговиц, включающая каолин и керамический бой, дополнительно содержит маршалит и олеат натрия при следующем соотношении компонентов, мас.%: каолин 75,5-80,5; керамический бой 3,0-4,0; маршалит 16,0-20,0; олеат натрия 0,5-0,6.
В таблице приведены составы керамической массы для изготовления пуговиц.
Компоненты
Состав, мас.%
1
2
3
Каолин
80,5
77,9
75,5
Керамический бой
3,0
3,5
4,0
Маршалит
16,0
18,0
20.0
Олеат натрия
0,5
0,6
0,5
Прочность на сжатие, МПа
не менее 30
не менее 30
не менее 30
2
2
2
3
2
3
Для приготовления керамической массы могут быть использованы каолины любых месторождений, например каолин Просяновского месторождения, характеризующийся следующим химическим составом, мас.%: SiO 46,02-46,5; TiO 0,47-0,52; AlO 38,69-40,17; FeO 0,55-0,92; CaO 0,05-0,19; п.п.п. 13,34-13,97; бой любых керамических изделий, в том числе и глазурованных.
Компоненты дозируют в требуемых количествах. Керамический бой, каолин загружают в шаровые мельницы и по отдельности размалывают и просеивают через сетку 008. Размолотые керамический бой и каолин смешивают, добавляют просеянный через сетку 008 маршалит, олеат натрия и готовят керамическую массу с влажностью 20-25%. Керамическую массу раскатывают в пласт требуемой толщины, из которого прессуют пуговицы. Изделия сушат до влажности не более 5% и при температуре 1650-1670°С проводят обжиг. Поверхность обожженных пуговиц может быть покрыта легкоплавкой эмалью или глазурью с последующим ее оплавлением, металлизирована.
Источник информации
1. BG 103628, 2001.